(57)【要約】【課題】  銅系防腐木材に自然な風合いを持たせる着色方法を提供する。【解決手段】  銅系防腐木材の着色方法において、前記銅系防腐木材に対し、タンニン酸を用いて着色する。【特許請求の範囲】
【請求項１】
銅系防腐木材の着色方法において、
前記銅系防腐木材に対し、タンニン酸を用いて着色することを特徴とする着色方法。
【請求項２】
前記銅系防腐木材に対し、前記タンニン酸を含有する着色溶液を用いて着色することを特徴とする請求項１記載の着色方法。
【請求項３】
前記着色溶液は、ツバキ化の常緑低木の葉から生成された「お茶」を原料に生成されたカテキン溶液であることを特徴とする請求項２記載の着色方法。
【請求項４】
前記カテキン溶液は、カテキン濃度が０．５パーセント以上であることを特徴とする請求項３記載の着色方法。
【請求項５】
前記銅系防腐木材は、前記着色溶液に沈水されて着色されることを特徴とする請求項２記載の着色方法。
【請求項６】
前記銅系防腐木材は、前記着色溶液を用いた着色後、曝露されることを特徴とする請求項２記載の着色方法。
【発明の詳細な説明】
【技術分野】
【０００１】
本発明は、銅系防腐木材の着色方法に関するものである。
【背景技術】
【０００２】
防腐効果を期するための薬液を定着させるために銅を含有した銅系防腐剤が加圧注入され銅系防腐木材が市販されている。この銅系防腐木材は、青みを帯びた緑色（以降、青緑色と称す）と成る。
【発明の開示】
【発明が解決しようとする課題】
【０００３】
ところで、この青緑色は、木材本来の色、すなわち銅系防腐剤が加圧注入される前の木材の色と比較して、かけ離れており、しかも木目を認識しづらいことから、自然な風合いを楽しみたい人にとって、銅系防腐木材の利用が拒まれていた。
【０００４】
従って、本発明の目的は、防腐効果があり、かつ自然な風合いを持つ木材を提供すべく、銅系防腐木材に自然な風合いを持たせる着色方法を提供することにある。
【課題を解決するための手段】
【０００５】
本発明は、以上の点を解決するために、次の構成を採用する。
〈構成１〉
銅系防腐木材の着色方法において、銅系防腐木材に対し、タンニン酸を用いて着色することを特徴とする。
〈構成２〉
銅系防腐木材に対し、タンニン酸を含有する着色溶液を用いて着色することを特徴とする。
【０００６】
〈構成３〉
着色溶液は、ツバキ化の常緑低木の葉から生成された「お茶」を原料に生成されたカテキン溶液であることを特徴とする。
〈構成４〉
カテキン溶液は、カテキン濃度が０．５パーセント以上であることを特徴とする。
【０００７】
〈構成５〉
銅系防腐木材は、着色溶液に沈水されて着色されることを特徴とする。
〈構成６〉
銅系防腐木材は、着色溶液を用いた着色後、曝露されることを特徴とする。
【０００８】
【発明の効果】
【０００９】
本発明の着色方法によれば、銅系防腐木材に対しタンニン酸を用いて着色することにより、タンニン酸が銅の発色を抑えると考えられることから、防腐効果を有し、かつ自然な風合いの色を有した木材を得ることができる。
【発明を実施するための最良の形態】
【００１０】
以下、本発明の実施形態を詳細に説明する。
【実施例１】
【００１１】
腐敗を防止するために木材に防腐処理が施される。防腐処理としては、ＡＣＱ（Alkaline
Copper Quaternary）と称される防腐剤を木材に加圧注入することが一般的である。ＡＣＱは、防腐効果を期する薬剤を木材に定着させるための銅を含有している。この銅を含有する防腐剤で防腐処理が施された木材を銅系防腐木材と称し、以降の説明を行う。
【００１２】
銅系防腐木材は、銅の酸化による発色で本来の木の風合いと大きく異なる青緑色をしている。
この青緑色を本来の木の風合いの色に戻すべく、銅系防腐木材に着色を行う方法を次に示す。
【００１３】
本願の発明者は、タンニンが銅の発色を抑えるのではないかと考えた。
本願発明のタンニンとはタンニン酸の含有を指す。このタンニン酸を多く含有している柿渋の原液を希釈した溶液やお茶を濃縮した溶液を着色溶液として準備する。尚、お茶を濃縮した着色溶液は、市販の粉茶を煮立てたものである。
【００１４】
次に、着色溶液を銅系防腐木材に塗布する。着色溶液を銅系防腐木材に塗布した後、塗布した着色溶液が乾燥すると、銅系防腐木材は青緑色の発色が薄れた自然な風合いの色を発色する。発明者は、この自然な風合いの発色を化学反応によるものと考えている。
【００１５】
ところで、着色溶液を用いて銅系防腐木材に対し着色を行った後、着色溶液の定着を図るべく、着色後の銅系防腐木材を日光に曝露した。この曝露期間は、１日から数日とした。曝露した銅系防腐木材は、曝露しない銅系防腐木材よりも自然に近い風合いを醸し出す発色を示した。
【００１６】
前記したように、本発明の着色方法によれば、銅系防腐木材に対しタンニン酸を含有する溶液を着色溶液として塗布することで、銅系防腐木材特有の青緑色が薄れた自然な風合いの色を有し、かつ防腐効果がある木材を得ることができる。
【００１７】
ところで、曝露期間は、銅系防腐木材の材種、銅系防腐木材の寸法および溶液に含まれるタンニンの濃度に基づいて、適宜変更することが好ましい。尚、曝露期間が長くなるほど、着色後の銅系防腐木材の彩度、明度および色度が向上し、自然な風合いの色に近く成ることが判明している。
【００１８】
また、銅系防腐木材にタンニン酸を含有する溶液を塗布した後、４ヶ月間曝露した木材に対し、石鹸を用いた脱色試験を行った。この脱色試験で自然な風合いの色から、元の青緑色に戻ることがないことが確認された。更に、曝露期間を延ばし５ヶ月が経過した着色後の銅系防腐木材の自然な風合いの発色の退色は確認できなかった。
【００１９】
ところで、前記した着色溶液を、タンニン酸を含有するポリフェノールを用いて生成し、この着色溶液を用いた着色試験も行っている。この着色試験でも、発明者は前記した試験結果と同様に青緑色から自然な風合いに近い発色を示す試験結果を得ている。
【００２０】
また、茶から抽出した純度８０パーセントのポリフェノールを水で１パーセントに希釈した着色溶液と、０．５パーセントに希釈した着色溶液とをそれぞれ用いた着色試験でも、何れの着色溶液からも青緑色から自然な風合いに近い発色を示す試験結果を得ている。更に、純度３０パーセントのポリフェノールを水で同様に希釈した着色溶液でも、発明者は前記した試験結果と同様に、青緑色から自然な風合いに近い発色を示す試験結果を得ている。
【００２１】
尚、発明者は着色試験を重ねて、着色に用いる着色溶液のタンニン酸の含有率が０．５パーセント以上であれば、所望の着色効果を得ることを確認している。
更に、発明者は前記した着色溶液を銅系防腐木材に着色することで、防腐剤の滲み出しを防止する効果も確認している。
【実施例２】
【００２２】
次に、発明者は、銅系防腐木材を着色溶液に浸漬する着色方法を試みた。
先ず、銅系防腐剤が加圧注入された木材を用意する。この銅系防腐木材は、加圧注入後７日〜１０日間以上経過した、いわゆる銅系防腐剤の安定化が図られた木材である。銅系防腐剤の安定化期間は、木材の寸法、材種および銅系防腐剤の加圧注入量に応じて適宜決定することが好ましい。
尚、銅系防腐剤の安定化が図られていない木材に対し着色処理を施しても、所望の色を得ることができないことが確認されている。
【００２３】
次に、着色溶液に銅系防腐木材を浸漬するための浸漬槽を用意する。この浸漬槽の寸法は、着色すべき銅系防腐木材の寸法に合わせて適宜決定することが好ましい。
次に、着色溶液を用意する。この着色溶液は、茶の抽出物を用いて生成した水溶液であり、具体的には純度３０パーセント以上のポリフェノールを水で１パーセントに希釈した溶液である。
【００２４】
浸漬槽内に銅系防腐木材を配置する。銅系防腐木材の配置は、木材の一方の端が他方の端より高くなる様に傾斜をもたせて配置する。これにより、銅系防腐木材が着色溶液で浸漬される際、該木材の底面に残る空気溜りを、傾斜に沿って水面上に向けて容易に移動せしめることができ、空気溜りが起因の着色の色むらを防ぐことができる。
【００２５】
尚、複数の銅系防腐木材を着色溶液に一度に浸漬する場合、桟木などを用いて各銅系防腐木材に間隔を設け、着色溶液が満遍なく行き渡るように各銅系防腐木材を配置することが好ましい。
【００２６】
銅系防腐木材を浸漬槽内に配置した後、用意した着色溶液を浸漬槽に供給し、銅系防腐木材を着色溶液に浸漬する。この際、銅系防腐木材が浮力で浮き上がり、浮き上がった個所が未着色になる恐れがあることから、銅系防腐木材を着色溶液内に沈下せしめる重しを用いる。
【００２７】
着色溶液に銅系防腐木材を１日浸漬した後、浸漬槽から着色溶液を排出する。その後、着色後の銅系防腐木材を約１時間にわたって水切りした後、日光に曝露する。
これにより、着色前の青緑色の銅系防腐木材は、着色溶液による着色で自然な風合いの発色に成る。
【００２８】
ところで、銅系防腐木材を茶の抽出物から生成した着色溶液で浸漬することで、その木材の表面が滑らかになる結果も得ることが確認されている。これは、タンニン酸の収斂効果により、木材の表面の細胞間隔が引き締まることで、木材表面が滑らかになったと考えられる。
【００２９】
また、銅系防腐木材を茶の抽出物から生成した着色溶液で浸漬することで、銅系防腐剤の防腐効果の持続期間が向上することも確認されている。これも、タンニン酸の収斂効果により、銅系防腐剤の定着強化が図られ、銅系防腐木材から銅系防腐剤の溶出が抑制されたものと考えられる。
【００３０】
前記したように、本発明の着色方法によれば、防腐効果を得るために銅系防腐剤で防腐処理が施された木材を、タンニン酸を含有するポリフェノールの着色溶液で着色することにより、防腐効果が持続し、自然な風合いの色を有し、かつ表面が滑らかな木材を得ることができる。
【００３１】
前記した銅系防腐木材の浸漬期間は、銅系防腐木材の材種、銅系防腐木材の寸法および溶液に含まれるタンニンの濃度に基づいて適宜変更することが好ましい。また、前記した実施例では、茶から抽出したポリフェノールを用いた着色溶液を用いて着色を行ったが、これに限る必要はなく、タンニン酸を含有する様々な着色溶液で着色を行ってもよい。